(57)【要約】【課題】ＮＤフィルタを用いたときに比べ、コントラストと正面輝度とを向上させることができる光学シート、及び該光学シートを備える表示装置を提供する。【解決手段】映像源より観察者側に配置され、映像源からの光を制御して観察者側に透過可能である複数の層を有する光学シートであって、複数の層のうちの少なくとも１層は、台形断面を有して光を透過可能にシート面に沿って並列される光透過部、及び光透過部間に楔形の断面を有して光を吸収可能に並列される光吸収部を具備する光学機能層であり、光学機能層の正面透過率ｘと、拡散反射率ｙとが、所定の関係を満たすことを特徴とする。【選択図】図１
2011150327.tif 000002
【特許請求の範囲】
【請求項１】
映像源より観察者側に配置され、前記映像源からの光を制御して前記観察者側に透過可能である複数の層を有する光学シートであって、
前記複数の層のうちの少なくとも１層は、台形断面を有して光を透過可能にシート面に沿って並列される光透過部、及び前記光透過部間に楔形の断面を有して光を吸収可能に並列される光吸収部を具備する光学機能層であり、
前記光学機能層の正面透過率ｘと、拡散反射率ｙとが、
2011150327.tif 000007
を満たすことを特徴とする光学シート。
【請求項２】
前記光透過部の台形断面における斜辺が、シート出光面の法線方向に対して、１°〜１３°の傾斜であることを特徴とする請求項１に記載の光学シート。
【請求項３】
前記光透過部の台形断面における台形の対角線が、シート出光面の法線方向に対して、１５°〜６５°の角度を有していることを特徴とする請求項１又は２に記載の光学シート。
【請求項４】
前記光透過部のピッチに対する前記光透過部の台形断面である上底の長さが、０．３〜０．９であることを特徴とする請求項１〜３のいずれか一項に記載の光学シート。
【請求項５】
前記光吸収部の光透過率は、該光吸収部に含まれる材料のみで６μｍ厚さの層を形成したときに、３０％〜７０％であることを特徴とする請求項１〜４のいずれか一項に記載の光学シート。
【請求項６】
請求項１〜５のいずれか一項に記載の光学シートには、さらに近赤外線を吸収する層、ネオン光を吸収する層、紫外線を吸収する層、及び色調を調整する層の少なくとも一層を有する光学シート。
【請求項７】
請求項１〜６のいずれか一項に記載の光学シートを備える表示装置。
【発明の詳細な説明】
【技術分野】
【０００１】
本発明は、映像光や外光を適切に透過・吸収し、観察者に質の高い映像を提供する光学シート、及び該光学シートを備える表示装置に関する。
【背景技術】
【０００２】
プラズマディスプレイパネル（以下、「ＰＤＰ」と記載することがある。）を用いたプラズマテレビ等の表示装置では、ＰＤＰよりも観察者側に光学シートが配置されている。この光学シートは、観察者に質の高い映像を提供する機能を有する。
【０００３】
映像の質にはさまざまな要素があるが、その中に正面輝度及びコントラストがある。正面輝度は画面から正面方向へ出射される映像光の明るさを意味する。正面輝度が低ければ観察者は暗い画面との印象を受けるため、質の良い映像光とはいえず、一定以上の正面輝度を確保する必要がある。一方、コントラストは映像において明るい部分と暗い部分との明暗の比を意味する。コントラストが高い場合には、物の輪郭等が明確に表現され、いわゆるメリハリのある映像となる。逆にコントラストが低い場合には、全体的に同じ明るさとなる傾向となるため、メリハリがない映像となる。従って、質の良い映像光を得る観点からは、コントラストについても一定以上の高さを確保することが必要である。
【０００４】
従来において、コントラストを向上させるために、光学シートの１つの層としてＮＤフィルタ層、Ｔｉｎｔフィルタ層、ネオン光吸収層、又は調色フィルタ層を含ませることがあった。これらＮＤフィルタ層、Ｔｉｎｔフィルタ層、ネオン光吸収層、又は調色フィルタ層は、いずれも光量を減少させることができる性質を有する層である。そのなかでも、光量を減少させるに際し、光の波長に関係なく光量を減少させることができる層がＮＤフィルタ（Neutral Density Filter）層である。一方、所定の範囲の波長の光量を減少させることができる層がＴｉｎｔフィルタ（Tint Filter)層、ネオン光吸収層、又は調色フィルタ層である。
【０００５】
このようなＮＤフィルタ層（以下代表して「ＮＤフィルタ層」で記載するが、「Ｔｉｎｔフィルタ層」、「ネオン光吸収層」、又は「調色フィルタ層」も含む。）によれば、外光は光学シートへの入射によりＮＤフィルタ層を一度透過し、その後表示装置のいずれかの部位で反射して観察者側に出射される際にもう一度ＮＤフィルタ層を透過する。これにより外光が多く吸収されてコントラストを向上させることができる。一方、映像光は映像源から観察者側に出射される際に一度ＮＤフィルタ層を透過するのみである。従って、ＮＤフィルタ層を設けることにより、映像光の輝度低下に比べてコントラストの向上を大きく確保することができ、ある程度において、正面輝度及びコントラストの確保は可能であった。
【０００６】
しかしながら、高いコントラストを得るためには透過率の低いＮＤフィルタ層を用いることが必要であり、その分映像光の輝度の低下が大きくなった。そして当該映像光の輝度を高くするために映像源そのものの出力を高くして明るくするという手法をとる必要があり、消費電力の増大を招いていた。
【０００７】
また、特許文献１には、輝度及びコントラストを向上させることができる光学シートが開示されている。これによれば、フィルターベースの一面に形成された透明樹脂と該透明樹脂間に配置された楔形の外光遮蔽層と、を備える構成が表れている。
【先行技術文献】
【特許文献】
【０００８】
【特許文献１】特開２００６−１８９８６７号公報
【発明の概要】
【発明が解決しようとする課題】
【０００９】
しかしながら、上記した特許文献１に記載の光学シートでも必ずしもＮＤフィルタ層に対してコントラスト及び輝度を向上させることができるとは限らなかった。
【００１０】
そこで本発明は、上記問題点に鑑み、コントラストと正面輝度とをＮＤフィルタを用いたときに比べて両立して向上させることができる光学シートを提供することを課題とする。また該光学シートを備える表示装置を提供する。
【課題を解決するための手段】
【００１１】
以下、本発明について説明する。なお、本発明の理解を容易にするために添付図面の参照符号を括弧書きにて付記するが、それにより本発明が図示の形態に限定されるものではない。
【００１２】
請求項１に記載の発明は、映像源（２）より観察者側に配置され、映像源からの光を制御して観察者側に透過可能である複数の層を有する光学シート（１０）であって、複数の層のうちの少なくとも１層は、台形断面を有して光を透過可能にシート面に沿って並列される光透過部（１３、１３、…）、及び光透過部間に楔形の断面を有して光を吸収可能に並列される光吸収部（１４、１４、…）を具備する光学機能層（１２）であり、光学機能層の正面透過率ｘと、拡散反射率ｙとが、
2011150327.tif 000003
を満たすことを特徴とする光学シートである。
【００１３】
ここで、正面透過率は、基準となるシートにおける透過率を１００％とした場合における、対象シートの基準となるシートに対する正面方向における相対輝度を表わしたもので、例えば次のように得ることができる。図３（ａ）に説明図を示した。すなわち、図３（ａ）の左側に示したように、拡散板（基準となるシート）の法線方向に平行である平行光源を照射し、その出射光について、−８０°〜＋８０°の範囲で、各角度における（例えば１°間隔）輝度を検出器で測定する。次に、図３（ａ）の右側に示したように、拡散板に評価対象となる光学シートを積層し、同様に光の照射及び出射光の検出をおこなう。そして、拡散板のみのときの出射光の輝度に対する評価対象光学シートが積層されたときの正面方向についての出射光の輝度を百分率で表し、これを正面透過率とする。
【００１４】
一方、拡散反射率は、全光線反射率から４５°鏡面反射光分を除外した全方位拡散反射率により定義される。拡散反射率は例えば次のように得ることができる。図３（ｂ）に説明図を示した。対象となる光学シートの背面側に硫酸バリウムにより形成された標準白色板を配置するとともに、当該光学シートの法線に対して４５°傾けた照射光を照射する。そして４５°鏡面反射光を除外し、そのときの積分球内の全方位光を検出器で得ることにより行う。そして、この鏡面反射光を除外した全方位光と照射光との比を百分率で表して算出できる。
【００１５】
請求項２に記載の発明は、請求項１に記載の光学シートにおいて、光透過部の台形断面における斜辺が、シート出光面の法線方向に対して、１°〜１３°の傾斜であることを特徴とする。
【００１６】
請求項３に記載の発明は、請求項１又は２に記載の光学シートにおいて、光透過部の台形断面における台形の対角線が、シート出光面の法線方向に対して、１５°〜６５°の角度を有していることを特徴とする。
【００１７】
請求項４に記載の発明は、請求項１〜３のいずれか一項に記載の光学シートにおいて、光透過部のピッチに対する光透過部の台形断面である上底の長さが、０．３〜０．９であることを特徴とする。
【００１８】
請求項５に記載の発明は、請求項１〜４のいずれか一項に記載の光学シートにおいて、光吸収部の光透過率は、該光吸収部に含まれる材料のみで６μｍ厚さの層を形成したときに、３０％〜７０％であることを特徴とする。
【００１９】
請求項６に記載の発明は、請求項１〜５のいずれか一項に記載の光学シートには、さらに近赤外線を吸収する層、ネオン光を吸収する層、紫外線を吸収する層、及び色調を調整する層の少なくとも一層を有する光学シート。
【００２０】
請求項７に記載の発明は、請求項１〜６のいずれか一項に記載の光学シートを備える表示装置である。
【発明の効果】
【００２１】
本発明によれば、ＮＤフィルタを用いたときに比べ、高い正面輝度を得つつも、コントラストも向上させることができる光学シート、及び該光学シートを備える表示装置を提供することが可能となる。
【図面の簡単な説明】
【００２２】
【図１】１つの実施形態にかかる光学シートの断面を示し、その層構成を模式的に表した図である。
【図２】図１に示した光学シートの一部を拡大して示した図である。
【図３】正面透過率及び拡散透過率の測定方法を説明する図である。
【図４】光吸収部が台形である例における光学シートの一部を拡大して示した図である。
【図５】光学シートがプラズマテレビに具備された場面においてＰＤＰ及び光学シート部分に着目して示した図である。
【図６】実施例の結果を表わしたグラフである。
【発明を実施するための形態】
【００２３】
本発明の上記した作用及び利得は、次に説明する発明を実施するための形態から明らかにされる。以下本発明を図面に示す実施形態に基づき説明する。ただし本発明は当該実施形態に限定されるものではない。
【００２４】
図１は第一実施形態にかかる光学シート１０の断面を示し、その層構成を模式的に表した図である。図１では、見易さのため繰り返しとなる符号は一部省略することがある（以降に示す各図において同じ。）。光学シート１０は、基材層としてのＰＥＴフィルム層１１、光学機能層１２、及び粘着剤層１７を備えて形成されている。上記各層は図１で示した断面を維持して紙面奥／手前方向に延在する。以下に各層について説明する。
【００２５】
ＰＥＴフィルム層１１は、該ＰＥＴフィルム層１１の一方の面上に光学機能層１２を形成するためのベースとなる基材層としてのフィルム層で、ポリエチレンテレフタレート（ＰＥＴ）を主成分として形成されている。当該ＰＥＴフィルム層１１はＰＥＴを主成分として含有していれば良く、他の樹脂が含まれてもよい。ここで主成分とはＰＥＴフィルム層全体に対して５０質量％以上を意味する。また、各種添加剤を添加してもよい。一般的な添加剤としては、フェノール系等の酸化防止剤、ラクトン系等の安定剤等を挙げることができる。
【００２６】
ここでは基材層としてＰＥＴフィルム層を説明したが、必ずしもＰＥＴを材料とすることはなく、その他にもポリブチレンテレフタレート樹脂（ＰＢＴ）、又はポリトリメチレンテレフタレート（ＰＴＴ）樹脂等の「ポリエステル系樹脂」を用いることができる。本実施形態では、性能に加え、量産性、価格、入手可能性等の観点からポリエチレンテレフタレート（ＰＥＴ）を主成分とする樹脂が好ましい材料であるとして説明した。
【００２７】
光学機能層１２は、光学シート１０のシート面に直交する断面において断面が略台形である光透過部１３、１３、…と、該光透過部１３、１３、…の間に配置された光吸収部１４、１４、…とを備えている。図２に２つの光吸収部１４、１４及びこれに隣接する光透過部１３、１３、１３に着目した拡大図を示した。図１、図２、及び適宜示した図を参照しつつ光学機能層１２について説明する。
【００２８】
光透過部１３、１３、…は一方のシート面側が上底、他方のシート面側が下底となるように配置された略台形断面を有する要素である。また、光透過部１３、１３、…は、屈折率がＮｐである光透過性樹脂で構成されている。これは通常、電離放射線、紫外線等により硬化する特徴を有する例えばエポキシアクリレート等により形成されている。Ｎｐの大きさは特に限定されることはないが材料の入手性の観点から１．４５〜１．６０であることが好ましい。光透過部１３、１３、…内を映像光が透過することにより観察者に映像光が提供される。
【００２９】
光吸収部１４、１４、…は、光透過部１３、１３、…の間に配置される部位である。従って光吸収部１４、１４、…は光透過部１３、１３、…の上底側を底辺とし、これに対向する頂点を光透過部１３、１３、…の下底側とする略三角形の楔形である。該光吸収部１４、１４、…は、屈折率がＮｂである物質が充填されたバインダー部１５と、該バインダー部１５に混入された光吸収粒子１６、１６、…とを備えている。光吸収部１４、１４、…に外光が入射及び吸収されることにより映像のコントラストを向上させることができる。
【００３０】
バインダー部１５に充填されるバインダー材は屈折率Ｎｂである材料により構成される。屈折率Ｎｂの大きさは特に限定されることはないが、材料の入手性の観点から１．５０〜１．６０であることが好ましい。また、ＮｐとＮｂとの屈折率の差も特に限定されるものではないが、屈折率Ｎｂが光透過部１３、１３、…の屈折率Ｎｐ以下の材料により構成される場合は、その屈折率差は０より大きく０．０６以下であることが好ましい。これにより、コントラストを低下させることなく、透過率を向上させることができる。さらに好ましくは、０．０１以下、より好ましくは、０．００５以下である。一方、屈折率Ｎｂが光透過部１３、１３、…の屈折率Ｎｐよりも大きい材料により構成される場合は、屈折率差は０．０１以下、さらに好ましくは、０．００５以下である。これにより、透過率を大きく低下させることなく、外光吸収効果がより高くなり、コントラストをさらに向上することができる。バインダー材として用いられるものも特に限定されることはないが、例えば、電離放射線、紫外線等により硬化する特徴を有するウレタンアクリレート等を挙げることができる。
【００３１】
当該屈折率差の条件と映像光の入射角との関係によっては、該映像光の一部は光吸収部１４、１４、…に入射せずにその界面で反射することもでき、これが観察者に提供されて明るい映像を提供することが可能となる。
【００３２】
光吸収粒子１６、１６、…は、入手性及び取扱いの観点から平均粒径が１μｍ以上の粒子が好ましく、これはカーボン等の顔料又は赤、青、黄等の染料にて所定の濃度に着色されている。これには例えば市販の着色樹脂微粒子を使用することもできる。当該光吸収粒子１６、１６、…の屈折率は特に限定されるものではないが１．４５〜１．６０であることが好ましい。
【００３３】
ここで、光吸収部１４、１４、…の光吸収性能は目的によって適宜調整可能であるが、該光吸収部を構成する材料のみで形成された６μｍ厚さのシートの透過率測定において、透過率が３０％〜７０％となるような光吸収性能を有するように構成されていることが好ましい。透過率が３０％〜７０％とするための手段は特に限定されるものではないが、例えば光吸収粒子の含有量等により調整することを挙げることができる。
【００３４】
さらに、光吸収部１４、１４、…の斜辺（シート厚さ方向に延在する２つの辺、光透過部の台形の斜辺）のシート面法線に対する角度θは、１°〜１３°であることが好ましい。
【００３５】
図１にＰ、Ｑで示した光学シート１０の各部位の大きさは目的に応じて適宜変更可能で、特に限定されるものではないが、Ｐで示したピッチは２０〜９０μｍの範囲が好ましく適用される。また、（Ｑ／Ｐ）定義される開口率は０.３〜０．９の範囲であることが好ましい。
【００３６】
また、図１にＲで示した光透過部１３、１３、…の対角線（ある光吸収部の頂点とこれに隣り合う光吸収部の底辺の端部とを結ぶ線）が、シート面法線とのなす角である開口角度は、１５°〜６５°であることが好ましい。さらに好ましくは、１５°〜３０°である。
【００３７】
上記した光学機能層１２はさらに次のような特徴を備えている。すなわち、光学機能層１２は正面透過率をｘ、拡散反射率をｙとしたとき、式（１）を満たす。
【００３８】
【数１】
2011150327.tif 000004
【００３９】
ここで、正面透過率は、図３（ａ）に示したように評価される。すなわち、図３（ａ）の左側に示したように、拡散板（基準となるシート）の法線方向に平行である方向に平行光源を照射し、その出射光について、−８０°〜＋８０°の範囲で、各角度における（例えば１°間隔）輝度を検出器で測定する。次に、図３（ａ）の右側に示したように、拡散板に評価対象となる光学シートを積層し、同様に光の照射及び出射光の検出をおこなう。そして、拡散板のみのときの出射光の輝度に対する評価対象光学シートが積層されたときの正面方向についての出射光の輝度を百分率で表し、これを正面透過率とする。
【００４０】
一方、拡散反射率は、全光線反射率から４５°鏡面反射光分を除外した全方位拡散反射率により定義される。図３（ｂ）に拡散反射率の測定方法の一例を模式的に示した。対象となる光学シートの背面側に硫酸バリウムにより形成された標準白色板を配置するとともに、当該光学シートの法線に対して４５°傾けた照射光を照射する。そして４５°鏡面反射光を除外し、そのときの積分球内の全方位光を検出器で得ることにより行う。そして、この鏡面反射光を除外した全方位光と照射光との比を百分率で表して算出できる。
【００４１】
以上のように定義される正面透過率と拡散反射率とが式（１）を満たすことにより、ＮＤフィルタを用いた場合に比べてコントラスト及び正面輝度のいずれも両立して向上させることができる。
【００４２】
本実施形態では、光吸収部が三角形である場合を示して説明したが光吸収部の形状はこれに限定されるものではなく台形であってもよい。図４に、光吸収部が台形である例における光学機能層１２’の光吸収部１４’、１４’及びこれに隣接する光透過部１３’、１３’、１３’を示した。この形態では図４のように光吸収部１４’が台形であり、このときには該台形における長い底辺（下底）をＰＥＴフィルム層（不図示）とは反対側（紙面左側）に、短い底辺をＰＥＴフィルム層側（紙面右側）に配置することができる。
【００４３】
図１に戻り、光学シート１０の他の構成について説明する。粘着剤層１７は、後述するように例えばプラズマテレビ１に配置される他のシートや部材に光学シート１０を貼り付けるための粘着剤が配置された層である。粘着剤層１７に用いられる粘着剤は光を透過するとともに、適切に光学シート１０を他に貼り付けることができればその材質は特に限定されるものではない。これには例えばアクリル系の共重合体等を挙げることができ、その粘着力は例えば数Ｎ／２５ｍｍ〜２０Ｎ／２５ｍｍ程度である。
【００４４】
光学シート１０は、例えば次のように製造される。ＰＥＴフィルム層１１の一面側に、光透過部の材料となる液状体を塗布する。次に、光透過部形状を形成するロール金型とＰＥＴフィルムとの間に、上記光透過部となる材料を挟んだ状態で紫外線を照射することにより硬化させて光透過部１３、１３、…を形成する。そして、光透過部１３、１３、…、の間に、バインダー部の材料となる透明樹脂中に黒色の光吸収粒子が添加された液状体を充填し、スキージする等して余分な材料を取り除くとともに、紫外線を照射することで硬化させて光吸収部１４、１４、…を形成する。これにより光学機能層１２が製造される。このように製造された光学機能層１２に上記粘着剤層１７が積層される。
【００４５】
光学シート１０にはさらに他の機能を有する層が積層されてもよい。これには例えば、反射防止（ＡＲ）層、防眩（ＡＧ）層、ネオン線吸収層、色調を調整する層、紫外線吸収層、近赤外線吸収層、ハードコート層、防汚層等を挙げることができる。
【００４６】
反射防止（ＡＲ）層は、光の反射を防止していわゆる映り込みを防ぐ機能を有する層である。反射防止層は、通常、低屈性率層と高屈折率層とを交互に積層した多層により構成されている。
【００４７】
防眩（ＡＧ）層は、いわゆる画面のぎらつきを抑制する機能を有する層である。この層は、光を乱反射させることによりこの機能が発揮される。従って、樹脂バインダ中にシリカ等の無機フィラーを添加した層としたり、表面に微細な凹凸を設けた層としたりすることにより防眩層を構成することができる。
【００４８】
ネオン線吸収層は、映像源から出射されるネオン線を吸収する機能を有する層である。ネオン線の発光スペクトル帯域は波長５５０ｎｍ〜６４０ｎｍであるため、この帯域において、ネオン線の分光透過率が小さいものであればよい。そのためには、例えば適切な色素をバインダ樹脂に分散させること等を挙げることができる。
【００４９】
色調を調整する層はパネルからの発光の色純度や色再現範囲、電源ＯＦＦ時のディスプレイ色などの改善のために色を調整するためのものである。例えば色調調整色素をバインダー樹脂に分散させた組成物を成膜したり、あるいはこれを透明基材又は他の機能性フィルター上に塗布し、必要に応じ乾燥、硬化処理等を経て形成したりすることができる。色調調整色素としては、可視領域である３８０ｎｍ〜７８０ｎｍに最大吸収波長を有する公知の色素から、目的に応じて任意に色素を組み合わせて使用することが可能である。色調調整色素は公知のものを用いることができる。
【００５０】
光学機能層１２は、シート面法線に対して大きな角度の外光を吸収する効果はあるが、小さな角度の外光を吸収する効果は低いため、光学シートは、ネオン光を吸収する層、又は、色調を調整する層と組み合わせた層を具備することが望ましい。これにより、シート面法線に対して小さい角度からの外光も吸収することができ、あらゆる環境下で明室コントラストを向上することができる。
【００５１】
紫外線吸収層は、他の部材が紫外線により劣化することを防止するために、紫外線を吸収する機能を有する層である。そのために、例えば紫外線吸収剤をバインダ樹脂に分散させることにより紫外線吸収層を形成することができる。
【００５２】
近赤外線吸収層は、近赤外線を吸収する機能を有する層である。近赤外線の波長は８００ｎｍ〜１１００ｎｍの領域であるため、近赤外線吸収層はこの領域において、近赤外線の透過率が小さいものであればよい。近赤外線吸収層を形成するためには、例えば適切な色素をバインダ樹脂に分散させること等を挙げることができる。
【００５３】
ハードコート層は、保護層として機能する層である。従って、ある程度の強度を備えていることが必要である。ハードコート層としては、例えば、ポリエステル（メタ）アクリレート、ウレタン（メタ）アクリレート、エポキシ（メタ）アクリレート等の多官能（メタ）アクリレートプレポリマー、あるいは、トリメチロールプロパントリ（メタ）アクリレート、ペンタエリスリトールテトラ（メタ）アクリレート、ジペンタエリスリトールヘキサ（メタ）アクリレート等の３官能以上の多官能（メタ）アクリレートモノマーを単独で或いはこれらの中から２種以上選択して組み合わせて配合した電離放射線硬化性樹脂を用いた塗膜として形成するとことができる。
【００５４】
防汚層は、ハードコート層と同様に保護層として機能する層である。一般的には、撥水性、撥油性を有する材料をコーティングすることにより形成される。
【００５５】
次に、以上のような光学シート１０が表示装置であるプラズマテレビ１に取り付けられた時の構成について説明する。図５は光学シート１０がプラズマディスプレイパネル２（以下、「ＰＤＰ２」と記載することがある。）の出射側に配置され、当該ＰＤＰ２及び光学シート１０がプラズマテレビ１に備えられた場面を説明する模式的な図である。図５では、ＰＤＰ２及び光学シート１０が配置される部分に注目して示した断面を表わし、紙面右が観察者側である。
【００５６】
図５に示したように、本実施形態では光学シート１０は、映像源であるＰＤＰ２に粘着剤層１７により直接貼り付けられる。また、ここでは、ＰＥＴフィルム層１１の観察者側にＡＲ層１８を配置した。
【００５７】
本実施形態では、光学シート１０を直接ＰＤＰ２に貼り付ける例を説明した。しかしこれに限定されることなく、光学シート１０を粘着剤層１７によりガラス板に貼り付け、当該ガラス板が備えられた光学シート１０をＰＤＰ２から所定の間隔を有して配置する形態であってもよい。
【００５８】
次に光学シート１０により映像光がどのように透過し、また、外光がどのように遮断されるかについて説明する。図２に光路例を示した。表示装置を作動させると、図２に示したように映像光Ｌ１は、光透過部１３を透過して観察者側に出射される。また、映像光Ｌ２は、光透過部１３と光吸収部１４との屈折率差に基づく臨界角より浅い角度で該界面に入射されるので、この界面で全反射されて観察者側に出射される。このとき光吸収部１４の斜辺は上記したように傾斜しているので、当該斜辺による反射の前後で光の角度が変わっている。
【００５９】
映像光Ｌ３は、光透過部１３と光吸収部１４との屈折率差に基づく臨界角より大きい角度でその界面に入射されるので、該界面で反射されることなく光吸収部１４に進行し、光吸収粒子１６により吸収される。一方、外光である外光Ｌ４は、映像光Ｌ３と同様に光吸収部１４内に侵入して光吸収粒子１６により吸収される。このように、外光の一部や迷光が光吸収粒子により吸収されるのでコントラストを向上させることが可能となる。また、一部の映像光は光透過部１３と光吸収部１４との界面で反射され、観察者に提供されるので、このような映像光は輝度向上に寄与することができる。
【００６０】
本実施形態では、光学機能層１２において光透過部１３の上底側（光吸収部１４の底辺側）がＰＤＰ２側に向くように光学シート１０を配置したが、逆に光透過部１３の上底側が観察者側となる向きであってもよい。これにより、光透過部１３と光吸収部１４との界面で反射される映像光の反射角度が上記表示装置とは異なる。しかしながら、正面透過率と拡散透過率との関係においては同様に式（１）を満たすことによりコントラストと正面輝度とを向上させることが可能となる。
【００６１】
以上のような構成を備える光学シートに関して、以下に実施例を示し、さらに詳しく説明する。ただし、本発明は実施例の範囲に限定されるものではない。
【実施例】
【００６２】
実施例として光学機能層の光透過部及び光吸収部の構成を変更して上記した正面透過率及び拡散反射率の測定をおこなった。本例では、実施例・比較例となる光学機能層、及び参考例であり、式（１）の根拠となるＮＤフィルタ層の正面透過率及び拡散反射率を測定した。ここで正面透過率及び拡散反射率の測定は次のようにおこなった。
【００６３】
＜正面透過率の測定＞
図３（ａ）で示したものを基本として測定した。より詳しくは次の通りである。正面透過率の測定は、変角光度計（ＧＰ−５００  村上色彩研究所）にて行った。光源はハロゲンランプとし、拡散板は、ピークゲイン０．６８、αｖ６８．５°、βｖ７５．１°、γｖ７９．１°の特性を持つものを用いた。ここで、ピークゲインとは、完全拡散透過面に照射された透過光を輝度計で計測し、その輝度値を1として、同一条件下で各角度より光学シートに照射して得られた輝度値の比率のうち、最も高い数値である。また、完全拡散とは、拡散面から出る放射の角度特性がランベルトの余弦法則に従い、すべての方向で放射輝度率または輝度Ｌが等しい理想的な面のことをいう。αｖとは、ピークゲインの１／２のゲインとなるプラスマイナスの角度の平均値、βｖとは、ピークゲインの１／３のゲインとなるプラスマイナスの角度の平均値、γｖとは、ピークゲインの１／１０のゲインとなるプラスマイナスの角度の平均値である。正面透過率は、光源側から拡散板と光学シートを配置したときと、拡散板のみを配置したときの比とした。
【００６４】
＜拡散反射率の測定＞
図３（ｂ）で示したものを基本として測定した。より詳しくは次の通りである。拡散反射率の測定は、ヘイズメーター（ＨＲ−１００  村上色彩研究所）にて行った。光源はＤ６５とし、標準白色板は硫酸バリウムからなり、全光線反射率は９８．４％のものを用いた。照射光が外光入射側、標準白色板が映像光側に相当するように光学シートを配置して、拡散反射率を測定した。
【００６５】
表１、表２に条件、及びその結果を示す。ここで、コントラストは正面透過率を拡散反射率で除した値である。ここでＯＤ値は光吸収部の透過率であり、６０μｍ厚さのときに光学濃度を表す。また、参考例に記載のＮＤフィルターは、シグマ光機製  吸収型固定式ＮＤフィルターを用いた。Ｎｏ．２２はＮＤフィルターなし、Ｎｏ．２３は型番ＡＮＤ−５０Ｓ−７０、Ｎｏ．２４はＡＮＤ−５０Ｓ−５０、及び、Ｎｏ．２５はＡＮＤ−５０Ｓ−７０とＡＮＤ−５０Ｓ−５０を各１枚組み合わせて測定した。またφは、光透過部の台形断面における台形の対角線が、シート出光面の法線方向に対して成す角を表した。
【００６６】
【表１】
2011150327.tif 000005
【００６７】
【表２】
2011150327.tif 000006
【００６８】
図６には横軸に正面透過率、縦軸に拡散反射率をとった図を示した。参考例であるＮＤフィルタの例を「●」、実施例を「■」、比較例を「▲」で表している。ＮＤフィルタについては、近似曲線を実線で表した。当該近似曲線が上記した式（１）である。図６では、正面透過率が高く、かつ、拡散反射率が小さいことが性能がよいことになり、すなわち、グラフの右下である程性能がよい。
図６からわかるように、実施例ではいずれもＮＤフィルタより右下となり、性能がよいことがわかる。一方、比較例ではＮＤフィルタより性能が悪いことがわかる。
【００６９】
また、式（１）を満たす例の中で、φの値が６５°を超えるＮｏ．１６、Ｎｏ．１８は式（１）の右辺に近い値となり、φの値が６５°以下である例（Ｎｏ．１〜Ｎｏ．１４）の方の性能が優れることがわかる。
【００７０】
以上、現時点において最も実践的であり、かつ好ましいと思われる実施形態に関連して本発明を説明したが、本発明は、本願明細書中に開示された実施形態に限定されるものではなく、請求の範囲及び明細書全体から読み取れる発明の要旨或いは思想に反しない範囲で適宜変更可能であり、そのような変更を伴う光学シート、表示装置も本発明の技術的範囲に包含されるものとして理解されなければならない。
【符号の説明】
【００７１】
１  プラズマテレビ（表示装置）
２  プラズマディスプレイパネル（映像源）
１０  光学シート
１１  ＰＥＴフィルム層
１２  光学機能層
１３  光透過部
１４  光吸収部
１５  バインダー部
１６  光吸収粒子
１７  粘着剤層
【図１】
2011150327.tif 000008
【図２】
2011150327.tif 000009
【図３】
2011150327.tif 000010
【図４】
2011150327.tif 000011
【図５】
2011150327.tif 000012
【図６】
2011150327.tif 000013